(57)【要約】【課題】  優れた蛍光性を有し、合成が容易である架橋型ジフェニルアミン系の重合体を提供すること。【解決手段】  窒素雰囲気下で２，８−ジブロモ−１０，１１−ジヒドロ−５−（３，３−ジメチルアミノプロピル）ジベンズアゼピンとビス（トリメチルスタニル）チオフェンとをトルエンに溶解させる。そして、テトラキストリフェニルホスフィンパラジウム（０）を加えた後、９０℃に昇温して４８時間攪拌する。生成した反応液をメタノールに注ぎ、得られた粉末をろ過する。【選択図】  なし【特許請求の範囲】
【請求項１】
下記一般式（１）で表されるジベンズアゼピン共重合体。
【化１】
2008115247.tif 000014
（式中、Ｒは置換されていてもよいアルキル基、置換されていてもよいアリール基、置換されていてもよいアルコキシ基、置換されていてもよいアリーロキシ基または水素原子を示し、Ａｒは二価のアリール基を示す。ｎは重合度を示す。式中の斜線は共重合をしていることを示す。）
【請求項２】
下記一般式（２）で表されるハロゲン化ジベンズアゼピン化合物と、アリール化合物モノマーとを、触媒の存在下で反応させることによって、請求項１に記載のジベンズアゼピン共重合体を生成させることを特徴とする請求項１に記載の重合体の製造方法。
【化２】
2008115247.tif 000015
（式中、Ｒは置換されていてもよいアルキル基、置換されていてもよいアリール基、置換されていてもよいアルコキシ基、置換されていてもよいアリーロキシ基または水素原子を示し、Ｘ１，Ｘ２はハロゲン元素を示す。）
【請求項３】
前記触媒はパラジウム錯体であり、アリール化合物はアリール基を有するジスタニル化合物及び／又はアリール基を有するジボリル化合物であることを特徴とする請求項２記載のジベンズアゼピン共重合体の製造方法。
【請求項４】
前記触媒はニッケル錯体であり、アリール化合物はアリール基を有するジハロゲン化化合物であることを特徴とする請求項２記載のジベンズアゼピン共重合体の製造方法。
【請求項５】
下記一般式（３）で表されるジベンズアゼピン化合物を他のアリール化合物と共に酸化剤を用いて重縮合させて請求項１に記載のジベンズアゼピン共重合体を生成させることを特徴とするジベンズアゼピン共重合体の製造方法。
【化４】
2008115247.tif 000016
（式中、Ｒは置換されていてもよいアルキル基、置換されていてもよいアリール基、置換されていてもよいアルコキシ基、置換されていてもよいアリーロキシ基または水素原子を示す。）
【請求項６】
下記一般式（１）で表されるジベンズアゼピン共重合体からなる蛍光剤。
【化５】
2008115247.tif 000017
（式中、Ｒは置換されていてもよいアルキル基、置換されていてもよいアリール基、置換されていてもよいアルコキシ基、置換されていてもよいアリーロキシ基または水素原子を示し、Ａｒは二価のアリール基を示す。ｎは重合度を示す。式中の斜線は共重合をしていることを示す。）
【請求項７】
下記一般式（１）で表されるジベンズアゼピン共重合体を蛍光成分として含有することを特徴とする蛍光材料。
【化６】
2008115247.tif 000018
（式中、Ｒは置換されていてもよいアルキル基、置換されていてもよいアリール基、置換されていてもよいアルコキシ基、置換されていてもよいアリーロキシ基または水素原子を示し、Ａｒは二価のアリール基を示す。ｎは重合度を示す。式中の斜線は共重合をしていることを示す。）
【請求項８】
請求項１に記載のジベンズアゼピン重合体が樹脂に含有されていることを特徴とする蛍光性樹脂組成物。
【発明の詳細な説明】
【技術分野】
【０００１】
本発明は、エチレンで架橋されたジフェニルアミンであるジベンズアゼピン誘導体を主鎖に持つ新規なジベンズアゼピン共重合体に関するものである。
【背景技術】
【０００２】
従来、ケイ素化合物で架橋されたジフェニルアミンを主鎖に持つ重合体が知られている。この重合体は、蛍光を有し、蛍光材料として利用できる（下記特許文献１）。この重合体は、蛍光強度が低下し難く、色移りのおそれが少ないという利点がある。
【０００３】
【特許文献１】特開２００４−２５０５３６号公報
【発明の開示】
【発明が解決しようとする課題】
【０００４】
しかし、上記従来のケイ素化合物で架橋されたジフェニルアミンの重合体は、合成に手間がかかるという問題があった。
本発明は、上記従来の問題点に鑑みてなされたものであり、優れた蛍光性を有し、合成が容易である架橋型ジフェニルアミン系の重合体を提供することを課題とする。
【課題を解決するための手段】
【０００５】
本発明者らは、前記課題を解決すべく鋭意研究を重ねた結果、下記一般式（１）で表されるジベンズアゼピン化合物を主鎖骨格とする重合体が、蛍光性を有することを見いだした。即ち、本発明の重合体は下記一般式（１）で示されるようなジベンズアゼピン化合物を主鎖骨格とすることを特徴とする。
【化１】
2008115247.tif 000002
（式中、Ｒは置換されていてもよいアルキル基、置換されていてもよいアリール基、置換されていてもよいアルコキシ基、置換されていてもよいアリーロキシ基または水素原子を示し、Ａｒは二価のアリール基を示す。ｎは重合度を示す。）
【０００６】
上記化合物（１）の構造式におけるジベンズアゼピンとＡｒとの間の斜線は、ジベンズアゼピンとAr化合物とが共重合していることを意味している。共重合はランダムに結合していても（ランダム共重合体）、交互に結合していても（交互共重合体）よい。
【０００７】
発明者らの試験結果によれば、本発明のジベンズアゼピン共重合体は、紫外線の照射によって蛍光を示す。しかも基本骨格の中のＡｒで示される二価のアリール基の存在により、蛍光収率が高くなる。また、ベンゼン環どうしが架橋されているため、熱に対して安定である。このため、耐久性のある蛍光性添加剤として利用することができる。
【０００８】
また、本発明の重合体において、ジベンズアゼピン化合物とアリール基は、ランダムに結合していても（ランダム共重合体）、交互に結合していても（交互共重合体）よい。
【０００９】
ジベンズアゼピンとアリール基の導入比はｘ：１−ｘで表すことができるが、本発明においては、０＜ｘ＜１の任意の値をとることができる。  
【００１０】
また、本発明のジベンズアゼピン共重合体は、下記一般式（２）で表されるハロゲン化ジベンズアゼピン化合物と、アリール化合物モノマーとを、触媒の存在下で反応させることによって製造することができる。
【化２】
2008115247.tif 000003
（式中、Ｒは置換されていてもよいアルキル基、置換されていてもよいアリール基、置換されていてもよいアルコキシ基、置換されていてもよいアリーロキシ基または水素原子を示し、Ｘ１，Ｘ２はハロゲン元素を示す。）
【００１１】
前記触媒はパラジウム錯体であり、アリール化合物はアリール基を有するジスタニル化合物及び／又はアリール基を有するジボリル化合物とすることができる。すなわち、ハロゲン化ジベンズアゼピン化合物と、ジスタニル化合物又はジボリル化合物とを、パラジウム系触媒の存在下で反応させることによって、本発明のジベンズアゼピン共重合体を製造することができる。
【００１２】
また、他の製造方法として、本発明のジベンズアゼピン共重合体は、下記一般式（２）で表されるジベンズアゼピン化合物と他のジハロゲン化芳香族化合物とをニッケル錯体を用いて脱ハロゲン化重縮合反応を行うことによって製造することもできる。
【化２】
2008115247.tif 000004
（式中、Ｒは置換されていてもよいアルキル基、置換されていてもよいアリール基、置換されていてもよいアルコキシ基、置換されていてもよいアリーロキシ基または水素原子を示し、Ｘ１，Ｘ２はハロゲン元素を示す。）
【００１３】
さらに、他の製造方法として、本発明のジベンズアゼピン共重合体は、下記一般式（３）で表されるジベンズアゼピン化合物と他のアリール化合物とを酸化剤を用いて重縮合反応を行うことによって製造することができる。
【化３】
2008115247.tif 000005
（式中、Ｒは、置換されていてもよいアルキル基、置換されていてもよいアリール基、置換されていてもよいアルコキシ基、置換されていてもよいアリーロキシ基または水素原子を示す。）
【００１４】
発明者らは、これらの製造方法により、本発明のジベンズアゼピン共重合体が収率よく得られることを確認している。
【００１５】
本発明の重合体を樹脂に練り込んで含有させた場合、重合体が樹脂の分子と複雑に絡み合うこととなる。このため、樹脂に含有された重合体はブリード現象を起こし難くなり、添加した樹脂の効果が持続するようになる。
【発明を実施するための最良の形態】
【００１６】
本発明のジベンズアゼピン共重合体は、文献未記載の新規化合物であり、５，１０，１０，１１，１１−ジヒドロ−５Ｈ−ジベンズアゼピン化合物を主鎖骨格に持つポリマーである。前記一般式（１）においてＲは、水素原子、アルキル基、アリール基、アルコキシ基又はアリーロキシ基のいずれかである。Ｒが水素原子以外の場合、置換基を有していてもよい。
【００１７】
アルキル基としては、例えばメチル、エチル、ｎ−又はｉｓｏ−プロピル、ｎ−、ｉｓｏ−又はｔｅｒｔ−ブチル、ｎ−、ｉｓｏ−又はｎｅｏ−ペンチル、ｎ−ヘキシル、シクロヘキシル、ｎ−ヘプチル、ｎ−オクチル等の直鎖、分岐、環状の炭素数１〜２０、好ましくは１〜１０のアルキル基が挙げられる。アルコキシ基としては、メトキシ、エトキシ、ｎ−又はｉｓｏ−プロポキシ、ｎ−、ｉｓｏ−又はｔｅｒｔ−ブトキシ、ｎ−、ｉｓｏ−又はｎｅｏ−ペントキシ、ｎ−ヘキソキシ、シクロヘキソキシ、ｎ−ヘプトキシ、ｎ−オクトキシ等の直鎖、分岐、環状の炭素数１〜２０、好ましくは１〜１０のアルコキシ基があげられる。アリール基としては、フェニル基、ｏ−、ｍ−、ｐ−トリル基、１−および２−ナフチル基、アントリル基等の炭素数６〜２０、好ましくは６〜１４のアリール基が挙げられる。アリーロキシ基としては、フェノキシ基、ｏ−、ｍ−、ｐ−トリロキシ基、１−および２−ナフトキシ基、アントロキシ基等の炭素数６〜２０、好ましくは６〜１４のアリーロキシ基が挙げられる。
【００１８】
また、前記一般式（１）において、Ａｒで表される二価のアリール基としては、ｏ−、ｐ−フェニレン、チオフェン−２，５−ジイル、チオフェン−２，３−ジイル、ピリジン−２，５−ジイル、ピリジン−２，３−ジイル、ピリジン−４，５−ジイル、ナフタレン−１，４−ジイル、ナフタレン−２，６−ジイル、ナフタレン−１，２−ジイル、ナフタレン−１，７−ジイル、アントラセン−９，１０−ジイル、アントラセン−１，４−ジイル、アントラセン−２，６−ジイル、アントラセン−１，７−ジイル、ビフェニレン−４，４’−ジイルが挙げられ、これらの芳香族化合物の芳香環上が置換された化合物も含まれる。
【００１９】
Ａｒとして、アリール基の芳香環上が置換された化合物としては、アルコキシベンゼン−１，４−ジイル、アルキルベンゼン−１，４−ジイル、アリールベンゼン−１，４−ジイル、アリーロキシベンゼン−１，４−ジイル、２，５−、２，３−、２，６−ジアルコキシベンゼン−１，４−ジイル、２，３，５−トリアルコキシベンゼン−１，４−ジイル、２，３，５，６−テトラアルコキシベンゼン−１，４−ジイル、２，５−、２，３−、２，６−ジアルキルベンゼン−１，４−ジイル、２，３，５−トリアルキルベンゼン−１，４−ジイル、２，３，５，６−テトラアルキルベンゼン−１，４−ジイル、２，５−、２，３−、２，６−ジアリールベンゼン−１，４−ジイル、２，３，５−トリアリールベンゼン−１，４−ジイル、２，３，５，６−テトラアリールベンゼン−１，４−ジイル、２，５−、２，３−、２，６−ジアリーロキシベンゼン−１，４−ジイル、２，３，５−トリアリーロキシベンゼン−１，４−ジイル、２，３，５，６−テトラアリーロキシベンゼン−１，４−ジイル、アルコキシチオフェン−２，５−ジイル、アルキルチオフェン−２，５−ジイル、アリールチオフェン−２，５−ジイル、アリーロキシチオフェン−２，５−ジイル、ジアルコキシチオフェン−２，５−ジイル、ジアルキルチオフェン−２，５−ジイル、ジアリールチオフェン−２，５−ジイル、ジアリーロキシチオフェン−２，５−ジイルが挙げられる。
【００２０】
さらに、前記一般式（１）のＲが有する置換基としては、後記する重合反応に関与しないものであればよく、例えば、前記したアルコキシ基、アルキル基、アリール基、アリーロキシ基が挙げられる。また、一般式（１）中のｎは、平均重合度であり、数平均分子量や重量平均分子量等から求められる。本発明のジベンズアゼピン共重合体の平均重合度は、高分子としての機能発現から考慮すると２〜１００００が望ましい。
【００２１】
本発明のジベンズアゼピン共重合体の製造方法及び本発明の共重合体の製造方法の一例としては、ハロゲン化ジベンズアゼピン化合物とジスタニル化合物又はジボリル化合物をパラジウム系触媒の存在下に反応させることにより行うことができる。この反応は、下記反応式（ａ）で示される。
【００２２】
【化４】
2008115247.tif 000006
反応式（ａ）において、Ｒ及びＡｒは、いずれも前記一般式（１）で説明したと同意義である。また、Ｘ１及びＸ２はそれぞれ独立にハロゲン原子を示し、Ｙ１、Ｙ２は、ボリル基又はスタニル基を示す。ｎは重合度である。
【００２３】
これらの製造方法では、まず、ハロゲン化されたジベンズアゼピン化合物又はハロゲン化された化合物及びジスタニル化合物又はジボリル化合物を適当な有機溶媒に溶解させる。そして、その溶液中にモノマー１当量に対して０．００１〜２０当量のパラジウム系触媒を添加することにより縮重合反応が進行し、一般式（１）で表されるジベンズアゼピン共重合体を容易に得ることができる。
【００２４】
反応式（ａ）中のハロゲン化ジベンズアゼピン化合物において、Ｘ１及びＸ２で示されるハロゲン原子としては、塩素原子、臭素原子、ヨウ素原子が挙げられるが、合成の容易さおよび化合物の安定性から特に臭素原子は好ましい。
【００２５】
また、反応式（ａ）中のＹ１−Ａｒ−Ｙ２において、Ｙ１及びＹ２で示されるスタニル基としては、トリメチルスタニル基、トリエチルスタニル基、トリブチルスタニル基、ジメチルブチルスタニル基が挙げられる。また、Ｙ１及びＹ２で示されるボリル基としては、ジヒドロキシボリル基、ジメトキシボリル基、ジエトキシボリル基、メトキシエトキシボリル基、２，１，３−ジオキサボリル基が挙げられる。
【００２６】
上記の重縮合反応には、この種の反応において通常用いられる種々の溶媒を用いることができる。これを例示すれば、Ｎ，Ｎ−ジメチルホルムアミド（ＤＭＦ）、トルエン、ベンゼン、ＴＨＦ等である。
【００２７】
ここで、重縮合反応にはパラジウム系触媒が用いられる。パラジウム系触媒としては、従来公知の金属パラジウムを含むパラジウム化合物やパラジウム錯体が用いられる。具体的には、テトラキス（トリフェニルホスフィン）パラジウム、酢酸パラジウム、テトラキス（トリメチルホスフィン）パラジウム、トリス（トリエチルホスフィン）パラジウム、ビス（トリシクロヘキシルホスフィン）パラジウム、テトラキス（トリエチルホスフィト）パラジウム、テトラキス（トリフェニルアルシン）パラジウム、カルボニルトリス（トリフェニルホスフィン）パラジウム、（η２−エチレン）ビス（トリフェニルホスフィン）パラジウム、（η２−無水マレイン酸）［１，２−ビス（ジフェニルホスフィノ）エタン］パラジウム、ビス（シクロオクタ−１，５−ジエン）パラジウム、トリス（ジベンジリデンアセトン）ジパラジウム、ビス（ジベンジリデンアセトン）パラジウム、クロロ（メチル）（１，５−シクロオクタジエン）パラジウム、ジエチルビス（トリフェニルフォスフィト）パラジウム、ジエチルビス（トリメチルフォスフィト）パラジウム、ジエチルビス（トリ−ｉ−プロピルフォスフィト）パラジウム、ジメチル［１，２−ビス（ジメチルホスフィノ）エタン］パラジウム、ジメチル［１，３−ビス（ジメチルホスフィノ）プロパン］パラジウム、ジメチル［１，２−ビス（ジメチルアミノ）エタン］パラジウム、ジメチルビス（４−エチル−１−ホスファ−２，６，７−トリオキサビシクロ［２．２．２］オクタン）パラジウム、ビス（ｔ−ブチルイソシアニド）ジメチルパラジウム、ビス（１，１，３，３−テトラメチルブチルイソシアニド）ジメチルパラジウム、ジフェニルビス（メチルジフェニルホスフィニト）パラジウム、ジベンジルビス（トリメチルホスフィン）パラジウム、ジエチニルビス（トリエチルホスフィン）パラジウム、ジネオペンチル（２，２’−ビピリジル）パラジウム、ブロモ（メチル）ビス（トリエチルホスフィン）パラジウム、ベンゾイル（クロロ）ビス（トリメチルホスフィン）パラジウム、シクロペンタジエニル（フェニル）（トリエチルホスフィン）パラジウム、η−アリル（ペンタメチルシクロペンタジエニル）パラジウム、π−アリル（１，５−シクロオクタジエン）パラジウムテトラフルオロほう酸塩、ビス（π−アリル）パラジウム、ビス（アセチルアセトナト）パラジウム、ジクロロエチレンジアミンパラジウム、塩化パラジウム、パラジウム炭素などの担持パラジウム金属等を例示することができる。これらのパラジウム系触媒は、原料のジベンズアゼピン化合物一当量あたり、０．００１〜２０当量、好ましくは０．０１〜０．１当量の割合で用いられる。
【００２８】
また、式（ａ）においては、パラジウム系触媒に対し０．１〜１０当量の塩化リチウムや臭化銅等の添加剤を加えて反応させてもよい。さらに、重縮合反応では塩基を加えて反応させることができる。その塩基としては、カップリング反応において通常用いられる種々の塩基を用いることができる。これを例示すれば、炭酸カリウム、水酸化カリウム、炭酸ナトリウム、水酸化ナトリウム、炭酸水素ナトリウム、ナトリウムエトキシド、酢酸ナトリウム、炭酸リチウム、水酸化リチウム、酸化リチウム、酢酸カリウム、酸化マグネシウム、酸化カルシウム、水酸化バリウム、リン酸三リチウム、リン酸三ナトリウム、リン酸三カリウム、フッ化セシウム、酸化アルミニウム、トリメチルアミン、トリエチルアミン、Ｎ，Ｎ，Ｎ’，Ｎ’−テトラメチルエチレンジアミン、ジイソプロピルアミン、ジイソプロピルエチルアミン、Ｎ−メチルピペリジン、２，２，６，６−テトラメチル−Ｎ−メチルピペリジン、ピリジン、４−ジメチルアミノピリジン、Ｎ−メチルモルホリンが挙げられる。
使用する塩基の量としては、前記反応式（ａ）に示したジベンズアゼピン化合物１当量に対して１〜１００当量、好ましくは１〜２０当量である。また、これらの塩基は水溶液にして使用してもよい。
【００２９】
この重縮合反応は、溶媒の融点〜溶媒の沸点まで種々の温度で実施できるが、特に０℃〜１００℃程度が望ましい。反応終了後、生成物は再沈法等によって容易に精製できる。
【００３０】
また、前記反応式（ａ）においては、さらにジハロゲン化アリールを反応系中に加えることにより、ジベンズアゼピンの導入量および重合体の色調を変えることが可能である。この反応は、下記反応式（ａ’）で示される。
【００３１】
【化５】
2008115247.tif 000007
反応式（ａ’）において、Ｒは、前記一般式（１）で説明したと同意義である。  ＡｒおよびＡｒ’は、二価のアリール基であり、前記一般式（１）で説明したと同意義である。また、Ｘ１、Ｘ２、Ｘ３、Ｘ４はそれぞれ独立にハロゲン原子を示し、Ｙ１、Ｙ２は、それぞれ独立にボリル基又はスタニル基を示す。ｎは重合度である。
【００３２】
前記一般式（１）で表される重合体は、前記一般式（２）のハロゲン化されたジベンズアゼピン化合物およびジハロゲン化アリールを溶媒に溶かし、これらモノマーのモル数の和に対し０．１〜２０当量のニッケル錯体を用いて脱ハロゲン化カップリング反応下にて重合を行うことによって製造することができる。この反応は、下記反応式（ｂ）で示される。
【００３３】
【化６】
2008115247.tif 000008
反応式（ｂ）において、Ｒ及びＡｒは、いずれも前記一般式（１）で説明したと同意義である。また、Ｘ１、Ｘ２、Ｘ３、Ｘ４はそれぞれ独立にハロゲン原子を示し、前記一般式（２）で説明したものと同意義である。ｎは重合度である。
【００３４】
ニッケル錯体を用いる脱ハロゲン化重縮合においては、この種の反応において通常用いられる種々の溶媒を用いることができる。これを例示すれば、ＤＭＦ、トルエン、ベンゼン、ＴＨＦ等である。
【００３５】
前記ニッケル錯体としては、テトラカルボニルニッケル（０）、ジカルボニルビス（トリフェニルホスフィン）ニッケル（０）、ビス（１，５−シクロオクタジエン）ニッケル（０）、テトラキス（トリフェニルホスフィン）ニッケル（０）、（η２−エチレン）ビス（トリフェニルホスフィン）ニッケル（０）、テトラキス（イソシアン化ｔ−ブチル）ニッケル（０）、［（１，２，５，６，８，１０−η）−ｔｒａｎｓ，ｔｒａｎｓ，ｔｒａｎｓ−１，５，９−シクロドデカトリエン］ニッケル（０）、等を例示することができる。ニッケル錯体は、前記（３）の化合物一当量あたり、０．１〜２０当量、好ましくは１〜５当量の割合で用いられる。
【００３６】
また、ニッケル錯体には支持配位子として０．１〜１０当量の２，２’−ビピリジルやトリフェニルホスフィン等の配位子を加えてもよい。例を挙げれば、ビス（１，５−シクロオクタジエン）ニッケル（０）に２，２’−ビピリジルを１当量加えて用いる、ビス（１，５−シクロオクタジエン）ニッケル（０）にトリフェニルホスフィンを２当量加えて用いる等である。
【００３７】
脱ハロゲン化重縮合反応は、溶媒の融点〜溶媒の沸点まで種々の温度で実施できるが、特に０℃〜１００℃程度が望ましい。反応後は、再沈等によって精製できる。
【００３８】
前記一般式（１）のジベンズジシラアゾシン化合物は、前記一般式（２）のジベンズジシラアゼピン化合物と芳香属化合物を溶媒に溶かし、ついで、ジベンズジシラアゼピンユニットと芳香族化合物のモル数の和に対し１〜２０当量の酸化剤を用いて酸化反応を行うことによって製造することができる。この反応は、下記反応式（ｃ）で示される。
【００３９】
【化７】
2008115247.tif 000009
反応式（ｃ）において、Ｒ及びＡｒは、いずれも前記一般式（１）で説明したと同意義である。ｎは平均重合度を示す。）
【００４０】
酸化重合においては、この種の反応において通常用いられる種々の溶媒を用いることができる。これを例示すれば、水、塩酸水溶液、アセトニトリル、クロロホルム等である。
【００４１】
酸化剤としては、ペルオキソ二硫酸アンモニウム、ペルオキソ二硫酸カリウム、塩化鉄（ＩＩＩ）、過塩素酸鉄（ＩＩＩ）、酸化クロム（ＶＩ）等を例示することができる。酸化剤は、前記（３）の化合物一当量あたり、０．１〜２０当量、好ましくは１〜５当量の割合で用いられる。
【００４２】
また、式（ｃ）においては、過塩素酸リチウムや過塩素酸テトラブチルアンモニウム、過塩素酸ナトリウム、テトラフルオロほう酸テトラブチルアンモニウムの添加剤を加えて反応させてもよい。
【００４３】
酸化重合は、溶媒の融点〜溶媒の沸点まで種々の温度で実施できるが、特に０℃〜１００℃程度が望ましい。反応後は、再沈等によって精製できる。
【００４４】
本発明の重合体を樹脂に含有させることにより、本発明の蛍光性樹脂となる。樹脂としては、アクリル系樹脂、ポリスチレン樹脂、ＡＳ樹脂、塩化ビニル樹脂、ＭＳ樹脂、ポリカーボネート樹脂、ポリプロピレン樹脂、ＡＢＳ樹脂、非晶性ポリアリレート樹脂、ポリスルフォン、ポリエーテルスルホン、ポリ−４−メチルペンテン−１、フッ素樹脂、フェノキシド樹脂、非晶性ポリオレフィン樹脂、ナイロン樹脂、ポリエチレンテレフタレート樹脂、非晶性ポリエステル樹脂、ポリアセタール、ポリエチレン、ポリブチレンテレフタレート、ポリイミド、エポキシ樹脂、ポリウレタン等を挙げることができる。これらの樹脂の内、透明性を有する樹脂を選べば、蛍光顔料の内部からの蛍光の放射が可能となるため、より優れた美観を奏することの可能な蛍光顔料となる。
【００４５】
本発明の蛍光性樹脂における蛍光顔料の含有割合は任意とすることができるが、０．００００１〜５０質量％の範囲が望ましい。蛍光顔料が０．００００１質量％より少ない場合、放射される蛍光が弱くなり、発明の効果を十分に発揮することができなくなる。また蛍光顔料が５０質量％より多いと、樹脂としての本来の性質が発揮されなくなり、機械的強度が弱くなる等の不具合の生ずるおそれがある。特に好ましいのは蛍光顔料が０．０００１〜１質量％の範囲である。
【００４６】
蛍光顔料の樹脂への含有方法については特に限定はないが、例えばニーダー、エクストルーダ、ロールミル等により樹脂の軟化温度以上で合成樹脂と練り合わし、冷却後にチョッパーミル等にて粗粉砕した後に、ファインミル、ジェットミル、超音速ジェットミル等により微粉砕して、蛍光性樹脂とすることができる。
【実施例】
【００４７】
以下、本発明を実施例により具体的に説明するが、本発明はこれらの実施例のみに限定されるものではない。
実施例１
下記式に示すポリ｛（５−（３−ジメチルアミノプロピル）−１０，１１−ジヒドロジベンズアゼピン−２，８−ジイル）−ａｌｔ−（チオフェン−２，５−ジイル）｝の合成（一般式（１），Ｒ＝３−ジメチルアミノプロピル基，Ａｒ＝チオフェン−２，５−ジイル基，ジベンズアゼピン含有比０．５）
【化８】
2008115247.tif 000010
窒素雰囲気下で２，８−ジブロモ−５−（３−ジメチルアミノプロピル）−１０，１１−ジヒドロジベンズアゼピン５６０ｍｇ（１．２８ｍｍｏｌ）とビス（トリメチルスタニル）チオフェン（反応式（ａ）参照、Ａｒ＝チオフェン−２，５−ジイル基，Ｙ１＝Ｙ２＝トリメチルスタニル基）５２５ｍｇ（１．２８ｍｍｏｌ）をＤＭＦ１０ｍＬに加えて溶解させた。次に、テトラキストリフェニルホスフィンパラジウム（０）７４ｍｇを加えた後、９０℃に昇温して４８時間かくはんした。生成した反応液をメタノールに注ぎ、得られた粉末をろ過した。この粉末をフッ化カリウム水溶液、メタノール水溶液の順で洗浄することにより、上記化学式に示すポリマー２６１ｍｇ（モノマー単位として０．７３ｍｍｏｌ）を単離した。
【００４８】
こうして得られたポリマーの数平均分子量は８５０（ＴＨＦ溶媒、ポリスチレン換算ＧＰＣ）、重量平均分子量は１１００（ＴＨＦ溶媒、ポリスチレン換算ＧＰＣ）であった。
【００４９】
実施例２
下記式に示すポリ｛（（５−（３−ジメチルアミノプロピル）−１０，１１−ジヒドロジベンズアゼピン−２，８−ジイル）−ｃｏ−（チオフェン−２，５−ジイル））の合成（一般式（１），Ｒ＝３−ジメチルアミノプロピル基，Ａｒ＝チオフェン−２，５−ジイル基，ジベンズアゼピン含有比０．２４）
【化９】
2008115247.tif 000011
窒素雰囲気下で２，８−ジブロモ−５−（３−ジメチルアミノプロピル）−１０，１１−ジヒドロジベンズアゼピン（反応式（ａ’）参照、Ｘ１＝Ｘ２＝臭素原子）４５１ｍｇ（０．５４ｍｍｏｌ）、２，５−ジブロモチオフェン（反応式（ａ’）参照、Ａｒ’＝チオフェン−２，５−ジイル基，Ｘ３＝Ｘ４＝臭素原子）１３６ｍｇ（０．５６ｍｍｏｌ）とビス（トリメチルスタニル）チオフェン（反応式（ａ’）参照、Ａｒ＝チオフェン−２，５−ジイル基，Ｙ１＝Ｙ２＝トリメチルスタニル基）５２５ｍｇ（１．１ｍｍｏｌ）をＤＭＦ１０ｍＬに加えて溶解させた。次に、テトラキストリフェニルホスフィンパラジウム（０）６４ｍｇを加えた後、９０℃に昇温して４８時間かくはんした。生成した反応液をメタノールに注ぎ、得られた粉末をろ過した。この粉末をフッ化カリウム水溶液、メタノール水溶液の順で洗浄することにより、上記化学式に示すポリマー１７２ｍｇを赤色粉末として単離した。
【００５０】
実施例３
下記式に示すポリ｛（１０，１１−ジヒドロジベンズアゼピン−２，８−ジイル）−ｃｏ−（ピリジン−２，５−ジイル）｝の酸化剤を用いる合成（一般式（１），Ｒ＝水素原子，Ａｒ＝ピリジン−２，５−ジイル基，ジベンズアゼピン含有比０．５）
【化１０】
2008115247.tif 000012
窒素雰囲気下でビス（１，５−シクロオクタジエン）ニッケル（０）０．８２ｇ（２．９８ｍｍｏｌ）に１，５−シクロオクタジエン１ｍＬを加えた後にトルエンを２．５ｍＬ加えて懸濁させた。更に２，２’−ビピリジル０．４７ｇ（２．９８ｍｍｏｌ）を加えてかくはんした。更に４３８ｍｇ（１．２４ｍｍｏｌ）の２，８−ジブロモ−１０，１１−ジヒドロジベンズアゼピン（反応式（ｂ）参照，Ｘ１＝Ｘ２＝臭素原子，Ｒ＝水素原子）と２９５ｍｇ（１．２４ｍｍｏｌ）２，５−ジブロモピリジン（反応式（ｂ）参照、Ａｒ＝ピリジン−２，５−ジイル基，Ｘ３＝Ｘ４＝臭素原子）を５ｍＬのトルエンに溶かしたものを加えた後に６０℃に昇温して４８時間かくはんした。反応液をメタノールに注ぎ、得られた粉末をろ過した。この粉末を水、メタノール、ヘキサンの順で洗浄することにより、２７５ｍｇのポリマーを黄緑色の粉末として単離した。
【００５１】
実施例４
下記式に示すポリ｛（１０，１１−ジヒドロジベンズアゼピン−２，８−ジイル）−ｃｏ−（チオフェン−２，５−ジイル）｝の酸化剤を用いる合成（一般式（１），Ｒ＝水素原子，Ａｒ＝チオフェン−２，５−ジイル基，ジベンズアゼピン含有比０．５）
【化１１】
2008115247.tif 000013
窒素雰囲気のシュレンク管に、無水塩化鉄０．６５ｇ（４ｍｍｏｌ）とクロロホルム１０ｍＬを加え、さらにジベンズアゼピン１ｍｍｏｌ（０．１９５３ｇ）とチオフェン１ｍｍｏｌ（０．０８ｍｌ）を１０ｍＬのクロロホルムに溶かしたものを加えて６日間撹拌した。反応液を多量のメタノールに注ぎ、吸引ろ過して得られた粉末をヒドラジン水溶液、メタノールのそれぞれで撹拌洗浄し、減圧乾燥することにより、上記化学式に示すポリマー上記化学式に示すポリマー１２０ｍｇを赤色粉末として単離した。
【００５２】
実施例５  ジベンズアゼピン共重合体を含有するポリ乳酸
ポリ乳酸（ユニチカ（株）製、商品名：テラマックＴ−４０００）５０ｇに実施例４で得たポリ｛（１０，１１−ジヒドロジベンズアゼピン−２，８−ジイル）−ｃｏ−（チオフェン−２，５−ジイル）｝を２５ｍｇ加え、小型押出機（ＣＳＩ社  ＭＡＸ  ＭＩＸＩＮＧ  ＥＸＳＴＲＵＤＥＲ  モデルＣＳ１９４Ａ）により１８０℃で溶融混練し、蛍光顔料としてのマスターバッチ１を得た。
さらに、このマスターバッチ１を０．１５ｇ量り採り、マスターバッチ１を調製するために用いたポリ乳酸と同じポリ乳酸１．３５ｇに加え、小型押出機により、１８０℃の温度で溶融混練して蛍光性樹脂とし、この蛍光性樹脂を小型射出成形機（ＣＳＩ社  ＭＩＮＩ  ＭＡＸ  ＭＯＬＤＥＲ  モデルＣＳ−１８３ＭＭＸ）で１８０℃で射出成形してダンベル形状の試験片１を得た。
【００５３】
実施例６  ジベンズアゼピン共重合体を含有するポリスチレン
実施例６では、マスターバッチの調製及び蛍光性樹脂の調製に用いる樹脂として、ポリスチレン（Ａ＆Ｍ（株）製、商品名：ポリスチレンＨＦ５５、色番：クリスタル）を用い、それらの調製時の温度は２２０℃とした。他の条件は実施例５と同様である。こうして実施例４に係るマスターバッチ２及び試験片２を得た。
【００５４】
（比較例）
実施例５と同様の条件で、ジベンズアゼピン誘導体の重合物を加えていないポリ乳酸の試験片を比較例１として作製した。また、比較例２として、ジベンズアゼピン誘導体の重合物を加えていないポリスチレンの試験片を作製した。
【００５５】
（蛍光スペクトル測定）
上記試験片１及び比較例１について、紫外線照射下における蛍光スペクトル測定を行った。その結果、実施例１に示したジベンズアゼピン誘導体の重合物を含有する試験片１では、３８０ｎｍ付近に蛍光のピークが認められた。また、試験片２においても、３８０ｎｍ付近に蛍光のピークが認められた。これに対し、ジベンズアゼピンを含まない樹脂である比較例１および比較例２については、蛍光が認められなかった。
【産業上の利用可能性】
【００５６】
本発明により、架橋構造をもつジフェニルアミンであるジベンズアゼピンを主鎖に持つ共重合体を簡便に合成することができる。さらに、得られた共重合体は蛍光材料に利用可能である。